(57)【要約】【課題】装置を小型化できる光ピックアップ装置を提供することを目的とする。【解決手段】第１光源からの光を集光する第１対物レンズと、第２光源からの光を集光する第２対物レンズと、第１対物レンズと第２対物レンズとを保持するレンズホルダと、レンズホルダに固定されレンズホルダをフォーカス方向に駆動するフォーカスコイルと、フォーカスコイルに均一磁界を与えるフォーカスマグネットと、鉄を基材としニッケルとリンを主成分とするメッキで覆われレンズホルダを弾性的に支持するメインヨーク１３と、鉄を基材としニッケルとリンを主成分とするメッキで覆われフォーカスマグネットを支持するサブヨーク１４，１５と、メインヨーク１３と２つのサブヨーク１４，１５とを溶接して形成する基台４と、を有し、基台４の溶接部１６は、鉄約９０％，ニッケル約９％，リン約１％で構成されることを特徴とする。【選択図】図２
2012069213.tif 000002
【特許請求の範囲】
【請求項１】
第１光源からの光を集光する第１対物レンズと、
第２光源からの光を集光する第２対物レンズと、
前記第１対物レンズと前記第２対物レンズとを保持するレンズホルダと、
前記レンズホルダに固定され前記レンズホルダをフォーカス方向に駆動するフォーカスコイルと、
前記フォーカスコイルに均一磁界を与えるフォーカスマグネットと、
鉄を基材としニッケルとリンを主成分とするメッキで覆われ前記レンズホルダを弾性的に支持する第１ヨークと、
鉄を基材としニッケルとリンを主成分とするメッキで覆われ前記フォーカスマグネットを支持する第２ヨークと、
前記第１ヨークと２つの前記第２ヨークとを溶接して形成する基台と、を有し、
前記基台の溶接部は、鉄約９０％，ニッケル約９％，リン約１％で構成されることを特徴とする光ピックアップ装置。
【請求項２】
前記第１ヨークおよび前記第２ヨークは、鉄で形成されると共にニッケル約９７％，リン濃度約３％以下のメッキ処理が施されていることを特徴とする請求項１記載の光ピックアップ装置。
【請求項３】
前記第１ヨークおよび前記第２ヨークは、メッキ厚が約３μｍであることを特徴とする請求項２記載の光ピックアップ装置。
【発明の詳細な説明】
【技術分野】
【０００１】
本発明は、複数種類の光ディスクに記録、または複数種類の光ディスクを再生できる光ピックアップ装置に関するものである。
【背景技術】
【０００２】
複数種類の光ディスクに記録、または複数種類の光ディスクを再生できる光ピックアップ装置は、複数の対物レンズを必要とする場合がある。例えば、ＢＤ（Ｂｌｕ−Ｒａｙ  Ｄｉｓｋ、以下単にＢＤと呼ぶ），ＤＶＤ（Ｄｉｇｉｔａｌ  Ｖｅｒｓａｔｉｌｅ  Ｄｉｓｋ、以下単にＤＶＤと呼ぶ），ＣＤ（Ｃｏｍｐａｃｔ  Ｄｉｓｋ、以下単にＣＤと呼ぶ）に記録、またはＢＤ，ＤＶＤ，ＣＤを再生できる光ピックアップ装置の場合、通常、ＢＤ用の対物レンズとＤＶＤ／ＣＤ共通用の対物レンズの２つの対物レンズを必要とする。
【０００３】
また、光ピックアップ装置は、それを構成する部品を支持する基台を有している。基台は複数のヨークから形成されている。
【先行技術文献】
【特許文献】
【０００４】
【特許文献１】特開平８−３３５３７４号公報
【発明の概要】
【発明が解決しようとする課題】
【０００５】
上記従来の構成では、光ピックアップ装置が複数の対物レンズを有するため、光ピックアップ装置を小型化するためには、光ピックアップ装置を構成する各々の部品を小型化すると共に、ヨークの基材厚を薄型化しなければならない。
【０００６】
しかしながら、薄型化されたヨークを溶接して、光ピックアップ装置を構成する部品を搭載する基台を形成しようとすると、ヨークが変形して装置が小型化できないという問題があった。
【０００７】
本発明は、上記課題を解決するためになされたものであって、装置を小型化できる光ピックアップ装置を提供することを目的とする。
【課題を解決するための手段】
【０００８】
本発明は上記課題を解決するためになされたものであって、第１光源からの光を集光する第１対物レンズと、第２光源からの光を集光する第２対物レンズと、第１対物レンズと第２対物レンズとを保持するレンズホルダと、レンズホルダに固定されレンズホルダをフォーカス方向に駆動するフォーカスコイルと、フォーカスコイルに均一磁界を与えるフォーカスマグネットと、鉄を基材としニッケルとリンを主成分とするメッキで覆われレンズホルダを弾性的に支持する第１ヨークと、鉄を基材としニッケルとリンを主成分とするメッキで覆われフォーカスマグネットを支持する第２ヨークと、第１ヨークと２つの第２ヨークとを溶接して形成する基台と、を有し、基台の溶接部は、鉄約９０％，ニッケル約９％，リン約１％で構成されることを特徴とする光ピックアップ装置である。
【発明の効果】
【０００９】
本発明は上記構成により、第１ヨークおよび第２ヨークを変形させることなく、ヨーク間の接合部の強度を確保できる。その結果、装置を小型化できる光ピックアップ装置を実現できる。
【図面の簡単な説明】
【００１０】
【図１】本発明の実施の形態１における光ピックアップ装置を示す外観図
【図２】本発明の実施の形態１における光ピックアップ装置の要部詳細図
【図３】本発明の実施の形態１におけるメインヨークとサブヨークとを接合する様子を示す図
【図４】本発明の実施の形態１におけるメッキ中のリン濃度と溶接強度を示す図
【図５】本発明の実施の形態１におけるメッキ厚と溶接強度を示す図
【図６】本発明の実施の形態１における溶接部の各位置の構成材料比率を示す図
【発明を実施するための形態】
【００１１】
請求項１記載の発明は、第１光源からの光を集光する第１対物レンズと、第２光源からの光を集光する第２対物レンズと、第１対物レンズと第２対物レンズとを保持するレンズホルダと、レンズホルダに固定されレンズホルダをフォーカス方向に駆動するフォーカスコイルと、フォーカスコイルに均一磁界を与えるフォーカスマグネットと、鉄を基材としニッケルとリンを主成分とするメッキで覆われレンズホルダを弾性的に支持する第１ヨークと、鉄を基材としニッケルとリンを主成分とするメッキで覆われフォーカスマグネットを支持する第２ヨークと、第１ヨークと２つの第２ヨークとを溶接して形成する基台と、を有し、基台の溶接部は、鉄約９０％，ニッケル約９％，リン約１％で構成されることを特徴とするものである。これにより、第１ヨークおよび第２ヨークを変形させることなく、ヨーク間の接合部の強度を確保できる。その結果、装置を小型化できる光ピックアップ装置を実現できる。
【００１２】
請求項２記載の発明は、第１ヨークおよび第２ヨークが、鉄で形成されると共にニッケル約９７％，リン濃度約３％以下のメッキ処理が施されていることを特徴とするものである。これにより、第１ヨークと第２ヨークとを溶接する際に、溶接用材料として第１ヨークと第２ヨーク以外の別の金属を必要とせず、第１ヨークと第２ヨークの接合部の構成材料の構成比率を、容易に鉄約９０％，ニッケル約９％，リン約１％とすることができる。
【００１３】
請求項３記載の発明は、第１ヨークおよび第２ヨークのメッキ厚が約３μｍであることを特徴とするものである。これにより、第１ヨークと第２ヨークとを溶接する際に、第１ヨークと第２ヨークの接合部の構成材料の構成比率を、効率良く鉄約９０％，ニッケル約９％，リン約１％とすることができる。
【００１４】
（実施の形態１）
以下、本発明の実施の形態１について、図面を参照しながら説明する。
【００１５】
図１は、本発明の実施の形態１における光ピックアップ装置を示す外観図である。図１において、１は第１対物レンズ、２は第２対物レンズ、３はレンズホルダ、４は基台、５はサスペンション、６はサスペンションホルダ、７，８はフォーカスコイル、９，１０はフォーカスマグネット、１１，１２はフォーカスマグネットである。
【００１６】
光ピックアップ装置は、第１波長のレーザ光と第２波長のレーザ光を出射する２つの光源を有している。第１波長のレーザ光を出射する第１光源は、４００ｎｍ〜４１５ｎｍの波長のレーザ光を出射し、ＢＤに記録もしくはＢＤを再生することに用いられる。一方、第２波長のレーザ光を出射する第２光源は、６４０ｎｍ〜８００ｎｍの波長のレーザ光を出射する。出射されたレーザ光の波長が６６０ｎｍの場合には、ＤＶＤに記録もしくはＤＶＤを再生することに用いられる。また、出射されたレーザ光の波長が７８０ｎｍの場合には、ＣＤに記録もしくはＣＤを再生することに用いられる。
【００１７】
第１対物レンズ１は、第１光源から出射された第１波長のレーザ光を光ディスクの記録面に集光させる。また、第２対物レンズ２は、第２光源から出射された第２波長のレーザ光を光ディスクの記録面に集光させる。第１対物レンズおよび第２対物レンズは、ガラスや樹脂などの材料で形成される。
【００１８】
レンズホルダ３は、レンズの面が光ディスクに対向するように第１対物レンズ１と第２対物レンズ２とを保持する。サスペンション５はレンズホルダ３を挟むように設けられ、レンズホルダ３とサスペンションホルダ６とを弾性的に連結している。サスペンションホルダ６は基台４の上面に取付けられ、レンズホルダ３を基台４に対して所定範囲で移動可能なように支持している。基台４は、レンズホルダ３を所定範囲で移動させるために必要なマグネットなどの部品を保持している。
【００１９】
フォーカスコイル７，８は略リング状に巻線されており、フォーカスコイル７とフォーカスコイル８はレンズホルダ３を挟み込むように位置しそれぞれがレンズホルダ３の側面に固定されている。フォーカスマグネット９，１０は、フォーカスコイル７に均一磁界を与える機能を有するマグネットであり、フォーカスコイル７はフォーカスマグネット９とフォーカスマグネット１０との間に位置している。また、フォーカスマグネット１１，１２は、フォーカスコイル８に均一磁界を与える機能を有するマグネットであり、フォーカスコイル８はフォーカスマグネット１１とフォーカスマグネット１２との間に位置している。
【００２０】
図２は、本発明の実施の形態１における光ピックアップ装置の要部詳細図であり、メインヨークとサブヨークとフォーカスマグネットの関係を示す図である。図２において、１３はメインヨーク、１４，１５はサブヨーク、１４ａ，１４ｂ，１４ｃ，１５ａ，１５ｂ，１５ｃは立設部、１６は溶接部である。なお、本実施の形態１における第１ヨークはメインヨーク１３、第２ヨークはサブヨーク１４，１５である。
【００２１】
基台４は、メインヨーク１３とサブヨーク１４，１５とから構成されている。メインヨーク１３は略ロの字の型の形状をしており、サブヨーク１４はメインヨーク１３を形成する１つの側面１３ａに配置されている。また、サブヨーク１５はサブヨーク１４が配置された側面１３ａと異なる側面１３ｂに配置されている。メインヨーク１３は、図１に示すサスペンション５とサスペンションホルダ６とを介してレンズホルダ３を支持している。また、サブヨーク１４は底面から垂直に立ち上がる３つの立設部１４ａ，１４ｂ，１４ｃを有しており、両端に位置する立設部１４ａ，１４ｃにそれぞれフォーカスマグネット９，１０がそれぞれ固定されている。同様に、サブヨーク１５は底面から垂直に立ち上がる３つの立設部１５ａ，１５ｂ，１５ｃを有しており、両端に位置する立設部１５ａ，１５ｃにフォーカスマグネット１１，１２がそれぞれ固定されている。
【００２２】
メインヨーク１３とサブヨーク１４，１５とは溶接により接合されている。メインヨーク１３の上面とサブヨーク１４，１５の下面とを重ね合わせ、熱を加えて溶接部１６を形成する。
【００２３】
本実施の形態１では、メインヨーク１３の所定面と、その所定面と隣り合うサブヨーク１４，１５の面との境界上に向けレーザ光を照射して溶接部１６を形成する。また、メインヨーク１３とサブヨーク１４との間に溶接部１６を３箇所形成し、メインヨーク１３とサブヨーク１５との間にも溶接部１６を３箇所形成する。
【００２４】
図３は、本発明の実施の形態１におけるメインヨークとサブヨークとを接合する様子を示す図であり、図３（ａ）はメインヨークとサブヨークとを近づけた状態、図３（ｂ）はメインヨークとサブヨークとを接触させた状態、図３（ｃ）はメインヨークとサブヨークを接合した状態を示す図である。図３において、１３ｃは面、１４ｄは面である。なお、図３は紙面上下方向がメインヨーク、サブヨークの厚み方向に相当する。
【００２５】
メインヨーク１３は、鉄を基材としてニッケルとリンを主成分とするメッキで覆われている。また、サブヨーク１４，１５もメインヨーク１３と同様に鉄を基材としてニッケルとリンを主成分とするメッキで覆われている。ニッケルとリンを主成分とするメッキの厚みは、メインヨーク１３、サブヨーク１４，１５のいずれも３μｍ〜５μｍ程度であり、メインヨーク１３とサブヨーク１４，１５の厚みは０．４ｍｍ〜０．６ｍｍ程度である。なお、図３はメインヨーク１３とサブヨーク１４の関係を示しているが、メインヨーク１３とサブヨーク１４の関係も同様の関係である。
【００２６】
図３（ａ）に示すようにメインヨーク１３の上面とサブヨーク１４の下面を平行に位置させ、メインヨーク１３の所定位置にサブヨーク１４が接触するように近づける。次に、図３（ｂ）に示すようにメインヨーク１３の所定位置にサブヨーク１４を接触させ、メインヨーク１３とサブヨーク１４の位置関係がずれないように固定する。その後、図３（ｃ）に示すようにメインヨーク１３の所定面である面１３ｃと、面１３ｃと隣り合うサブヨーク１４の面１４ｄとの境界線上に向けレーザ光を照射して溶接部１６を形成する。
【００２７】
次に、本発明の特徴部分について説明する。
【００２８】
図４は、本発明の実施の形態１におけるメッキ中のリン濃度と溶接強度を示す図であり、メインヨークのメッキ厚みが５μｍ、サブヨークのメッキ厚みが５μｍのときのメインヨークとサブヨークの溶接強度を示すものである。なお、横軸に示すメッキ中のリン濃度とはサブヨークのメッキ部におけるリン濃度であり、縦軸に示す溶接強度とはメインヨークとサブヨークの溶接部の引っ張り強度のことである。また、メインヨークのメッキ部におけるリン濃度は、図中右側にパラメータとして示している。
【００２９】
図４によると、メインヨーク１３のメッキ部におけるリン濃度が０％の場合、メインヨーク１３とサブヨーク１４の溶接強度が最高となるのは、サブヨーク１４のメッキ部におけるリン濃度が５％以下のときである。また、メインヨーク１３のメッキ部におけるリン濃度が３％〜１１％の場合、メインヨーク１３とサブヨーク１４の溶接強度が最高となるのは、サブヨーク１４のメッキ部におけるリン濃度が３％以下のときである。
【００３０】
これらの結果から、メインヨークのメッキ部におけるリン濃度が１１％以下の場合、メインヨーク１３とサブヨーク１４との溶接強度が最高となるのは、サブヨーク１４のメッキ部におけるリン濃度が３％以下のときである。
【００３１】
図５は、本発明の実施の形態１におけるメッキ厚と溶接強度を示す図であり、メインヨークのリン濃度が３％、サブヨークのリン濃度が３％のときのメインヨークとサブヨークの溶接強度を示すものである。なお、横軸に示すメッキ厚とはサブヨークのメッキ部におけるメッキ厚であり、縦軸に示す溶接強度とはメインヨークとサブヨークの溶接部の引っ張り強度のことである。また、メインヨークのメッキ部におけるメッキ厚は、図中右側にパラメータとして示している。
【００３２】
図５によると、メインヨーク１３のメッキ部におけるメッキ厚が３μｍの場合、メインヨーク１３とサブヨーク１４の溶接強度が最高となるのは、サブヨーク１４のメッキ部におけるメッキ厚が１μｍ〜７μｍのときである。また、メインヨーク１３のメッキ部におけるメッキ厚が５μｍの場合、メインヨーク１３とサブヨーク１４の溶接強度が最高となるのは、サブヨーク１４のメッキ部におけるメッキ厚が１μｍ〜５μｍの場合である。また、メインヨーク１３のメッキ部におけるメッキ厚が７μｍ〜１３μｍの場合、メインヨーク１３とサブヨーク１４の溶接強度が最高となるのは、サブヨーク１４のメッキ部におけるメッキ厚が３μｍのときである。
【００３３】
これらの結果から、メインヨークのメッキ部におけるメッキ厚が３μｍ〜１３μｍの場合、メインヨーク１３とサブヨーク１４との溶接強度が最高となるのは、サブヨーク１４のメッキ部におけるメッキ厚が３μｍのときである。
【００３４】
図６は、本発明の実施の形態１における溶接部の各位置の構成材料比率を示す図であり、図６（ａ）は溶接部の拡大したものであり、図６（ｂ）は溶接部の各位置の構成材料比率を示すものである。また、図６（ｂ）において、横軸は溶接部の各位置を示し、縦軸は構成材料の構成比率を示すものである。図６において、Ａは領域であり、図６（ｂ）にて示す成分分析部分を指している。
【００３５】
図６（ａ）に示す溶接部１６は、メインヨーク１３とサブヨーク１４の境界上に向けてレーザ光を照射し形成されたものである。図６（ａ）におけるメインヨーク１３は、鉄を基材としてニッケルとリンを主成分とするメッキで覆われ、メッキ部はメッキ厚３μｍ、リン濃度３％で形成されている。また、図６（ａ）におけるサブヨーク１４も、メインヨーク１３と同様に、鉄を基材としてニッケルとリンを主成分とするメッキで覆われ、メッキ部はメッキ厚３μｍ、リン濃度３％で形成されている。
【００３６】
図６（ｂ）は、図６（ａ）に示す領域Ａの各位置の構成材料比率を測定したものである。領域Ａは、図３（ｃ）に示すメインヨーク１３の所定面である面１３ｃと、面１３ｃと隣り合うサブヨーク１４の面１４ｄとの境界線上に向けレーザ光を照射して形成した溶接部１６の一部である。また、図６（ｂ）の横軸に示す測定位置３０μｍが溶接部１６の検出開始面に相当し、測定位置１３０μｍが溶接部１６の検出開始面から１００μｍ内部に入った位置を示している。
【００３７】
図６（ｂ）は、測定位置が３０μｍ〜７０μｍの範囲で構成材料の構成比率が一定値となっている。これは、メインヨークとサブヨークの境界上に向けてレーザ光を照射し、メッキ部を含むメインヨークの表層部とメッキ部を含むサブヨークの表層部を溶解させたことに起因している。すなわち、メッキ部を含むメインヨークの表層部とメッキ部を含むサブヨークの表層部は、測定位置３０μｍ〜７０μｍの範囲に相当する位置で一度溶解して再結合したことに起因している。したがって、溶接部１６を構成する構成材料の構成比率は、図６に示す測定位置３０μｍ〜７０μｍの範囲に示すものであり、具体的には、鉄９０％，ニッケル９％，リン１％で構成されている。
【００３８】
以上のように、鉄を基材としニッケルとリンを主成分とするメッキで覆われレンズホルダ３を弾性的に支持するメインヨーク１３と、鉄を基材としニッケルとリンを主成分とするメッキで覆われフォーカスマグネットを支持するサブヨーク１４，１５と、メインヨーク１３と２つのサブヨーク１４，１５とを溶接して形成する基台４と、を有し、基台４の溶接部１６が、鉄約９０％，ニッケル約９％，リン約１％で構成されることにより、メインヨーク１３およびサブヨーク１４，１５を変形させることなく、ヨーク間の接合部の強度を確保できる。その結果、装置を小型化できる光ピックアップ装置を実現できる。なお、鉄、ニッケル、リンの構成比率は、それぞれ約９０％、約９％、約１％であれば、本願発明の効果を得ることが可能である。
【００３９】
また、図４に示すように、メインヨーク１３およびサブヨーク１４，１５を鉄で形成すると共に、メインヨーク１３およびサブヨーク１４，１５にニッケル約９７％，リン濃度約３％以下のメッキ処理を施すことにより、メインヨーク１３とサブヨーク１４を溶接する際に、溶接用材料としてメインヨーク１３とサブヨーク１４，１５以外の別の金属を必要とせず、メインヨーク１３とサブヨーク１４，１５の接合部の構成材料の構成比率を、容易に鉄約９０％，ニッケル約９％、リン約１％とすることができる。
【００４０】
さらに、図５に示すように、メインヨーク１３およびサブヨーク１４，１５のメッキ厚が約３μｍであることにより、メインヨーク１３とサブヨーク１４，１５を溶接する際に、メインヨーク１３とサブヨーク１４，１５の接合部の構成材料の構成比率を、効率良く鉄約９０％、ニッケル約９％、リン約１％とすることができる。
【産業上の利用可能性】
【００４１】
本発明は、第１ヨークおよび第２ヨークを変形させることなく、ヨーク間の接合部の強度を確保するので、複数種類の光ディスクに記録、または複数種類の光ディスクを再生できる光ピックアップ装置などに適応可能である。
【符号の説明】
【００４２】
１    第１対物レンズ
２    第２対物レンズ
３    レンズホルダ
４    基台
５    サスペンション
６    サスペンションホルダ
７，８    フォーカスコイル
９，１０，１１，１２    フォーカスマグネット
１３    メインヨーク
１３ａ，１３ｂ    側面
１３ｃ    面
１４    サブヨーク
１４ａ，１４ｂ，１４ｃ    立設部
１４ｄ    面
１５    サブヨーク
１５ａ，１５ｂ，１５ｃ    立設部
１６    溶接部
【図１】
2012069213.tif 000003
【図２】
2012069213.tif 000004
【図３】
2012069213.tif 000005
【図４】
2012069213.tif 000006
【図５】
2012069213.tif 000007
【図６】
2012069213.tif 000008